(57)【要約】      （修正有）【課題】異なる隣接層の間に良好な接着強度を伴う耐久性のあるゴルフボールの提供。【解決手段】接着が改良されたゴルフボールは、コアと、このコアを包囲する第１の層と、この第１の層の外側表面の少なくとも一部を包囲し、多官能性アジリジン化合物および溶剤の混合物からなる束縛層と、第１の層と異なり、かつ束縛層の回りに形成される第２の層とを有する。第１の層は、非ウレタン組成物からなって良く、他方、第２の層は少なくとも１つのウレタン組成物からなる。第１の層は、非ウレタン組成物を有して良く、他方、第２の層は少なくとも１つのウレタン組成物からなる。第１の層は、非ウレタン組成物からなって良く、他方、第２の層はウレタン組成物を有する。第１の層は例えばアイオノマーを有して良い。溶剤は非プロトン性である。代替的には溶剤はプロトン性であって良い。【選択図】なし【特許請求の範囲】
【請求項１】
２つの隣接し異なる層の間の接着が改良されたゴルフボールにおいて、
コアと、
上記コアを包囲する第１の層と、上記第１の層の外側表面の少なくとも一部を包囲し、多官能性アジリジン化合物および溶剤の混合物からなる束縛層と、
上記第１の層と異なり、かつ上記束縛層の回りに形成される第２の層とを有することを特徴とするゴルフボール。
【請求項２】
上記溶剤は、非プロトン性の溶剤であり、アセトン、テトラヒドロフラン（ＴＨＦ）、メチルエチルケトン（ＭＥＫ）、およびメチルイソブチルケトンのうちの少なくとも１つを有する請求項１記載のゴルフボール。
【請求項３】
上記溶剤は水である請求項１記載のゴルフボール。
【請求項４】
上記第１の層は、非ウレタン組成物を有し、上記第２の層は少なくとも１つのウレタン組成物からなる請求項１記載のゴルフボール。
【請求項５】
上記第１の層は、非ウレタン組成物からなり、上記第２の層はウレタン組成物を有する請求項１記載のゴルフボール。
【請求項６】
上記第１の層は、非ウレタン組成物からなり、上記第２の層は少なくとも１つのウレタン組成物からなる請求項１記載のゴルフボール。
【請求項７】
上記非ウレタン組成物はアイオノマーを有する請求項６記載のゴルフボール。
【請求項８】
上記第２の層の平均ＮＣＯ官能性は約１．５から４の範囲である請求項６記載のゴルフボール。
【請求項９】
上記多官能性アジリジン化合物および上記溶剤は約１：１９９から約１：１９の重量％比で混合されている請求項１記載のゴルフボール。
【請求項１０】
上記多官能性アジリジン化合物および上記溶剤は約１：４９の重量％比で混合されている請求項１記載のゴルフボール。
【請求項１１】
上記混合物は上記アジリジン化合物を上記混合物の約０．５％から約５％の量だけ有する請求項１記載のゴルフボール。
【請求項１２】
上記混合物は上記アジリジン化合物を上記混合物の約１．０％から約３％の量だけ有する請求項１記載のゴルフボール。
【請求項１３】
上記外側表面は上記束縛層によって官能化される請求項１記載のゴルフボール。
【請求項１４】
上記束縛層は上記第１の表面の上記外側表面の全体を包囲する請求項１記載のゴルフボール。
【請求項１５】
上記束縛層は上記第１の表面の上記外側表面の一部を包囲する請求項１記載のゴルフボール。
【請求項１６】
上記第１の層および上記第２の層のうちの少なくとも１つは、不透明、透明、および半透明の少なくとも１つである請求項１記載のゴルフボール。
【請求項１７】
上記コアはポリブタジエンを有する請求項１記載のゴルフボール。
【発明の詳細な説明】
【技術分野】
【０００１】
この発明は、異なる隣接層（すなわち、これら層は、異なる化学的および／または物理的特性を有する）の間に良好な接着強度を伴う耐久性のあるゴルフボールに関する。
【背景技術】
【０００２】
ゴルフボールは種々の構成および組成物で製造される。これに関し、ゴルフボールコア、中間層、およびカバーの各は、単一層でもよく、複数層を有しても良い。ゴルフボール材料の例は、バラタから、ポリブタジエン、アイオノマー樹脂、ポリウレタンおよび／またはポリ尿素まで広がる。典型的には、外側層は、内側ゴルフボール部品の球状の外側表面の回りに、圧縮成型、キャスティング、または射出成型によって形成される。
【０００３】
ゴルフボール製造者は、耐久性を犠牲にすることなしに、空気力学的、および／または慣性上の特性を達成し改善するため、また、所望のフィーリングを実現するために、ゴルフボール構造および材料調合に、絶えず、実験を重ねている。この点、ゴルフボールの層の間に存在する接着部は、適切な衝撃耐久性を実現する上で基本的なものである。これら層の間の満足のいく料の接着ないしに、カバーの衝突耐久性および剪断抵抗の双方は容認できるものではない。
【０００４】
この問題は、例えば、ソリッド多層ボールを準備する際に、外側層の材料が内側層に使用される材料と必ずしも充分に結合しないときに、とりわけ、２つの隣接するゴルフボール層が異なる組成物、具体的には、アイオノマー・ケーシング／中間層がポリウレタンカバー層に包囲されるときに、起こる。このような構造において、２つの異なる隣接層の間の結合強度または「接着強度」は不十分に成りがちである。
【０００５】
結合または接着強度が乏しい場合、ゴルフボールがクラブにより打撃されたときに、層分離または「積層剥離」が起こり得る。層分離は、これら２つの層の間の「バブリング」または空気ポケットとして視覚的に明瞭であろう。積層剥離はゴルフボールの外観のみでなく競技特性にも悪影響を与える。
【０００６】
このため、ゴルフボール製造業者は、ブランドイメージおよび名声を維持するために、この問題を解消するために費用効率の良い化合物および方法を探求している。隣接する異なる性質の層の間の接着強度を改善する既存の手法／化合物は、プラズマ、コロナ放電、シラン、塩素化、および、樹脂（ポリウレタン、アクリル、ポリウレタン／アクリルの組合せ、および／またはポリウレタン／尿素の組合せ）のアジリジンおよび水との混合物をベースにした分散剤である。
【０００７】
しかしながら、コロナおよびプラズマ処理のような手法に伴う顕著な制約は、新たに反応性処理された表面は、外側表面が処理済み表面の回りで直接に後続する処理により組み立てられないと、空気に露出されたときに直ちに通常の状態に戻ってしまうというものである。他方、アジリデンおよび水を具備する分散／樹脂ベースの接触促進剤は、少なくとも３部混合物である。
【０００８】
したがって、従来の接着増強手法／化合物の制約を伴うことなしに、隣接し、特性が異なり、相性が悪い層の間に良好な接着強度を誦経させる接着増強化合物を組イラルゴルフボールおよび製造方法に対する要望が依然としてある。この発明はこのような要請に対処して解決するものである。
【発明の開示】
【０００９】
したがって、ゴルフボールは、２つの隣接し異なる層の間の接着が改良され、コアと；上記コアを包囲する第１の層と、上記第１の層の外側表面の少なくとも一部を包囲し、多官能性アジリジン化合物および溶剤の混合物からなる束縛層（ｔｉｅ  ｌａｙｅｒ、結合層ともいう）と；上記第１の層と異なり、かつ上記束縛層の回りに形成される第２の層とを有する。
【００１０】
１実施例において、上記溶剤は、非プロトン性の溶剤であり、アセトン、テトラヒドロフラン（ＴＨＦ）、メチルエチルケトン（ＭＥＫ）、およびメチルイソブチルケトンのうちの少なくとも１つを有する。他の実施例において、上記溶剤は水のようなプロトン性溶剤であって良い。
【００１１】
１実施例において、上記第１の層は、非ウレタン組成物からなり、上記第２の層は少なくとも１つのウレタン組成物からなる。請求項１記載のゴルフボール。例えば、上記非ウレタン組成物はアイオノマーを有して良い。
【００１２】
代替的な実施例において、上記第１の層は、非ウレタン組成物からなり、上記第２の層はウレタン組成物を有する。さらに他の実施例において、上記第１の層は、非ウレタン組成物を有し、上記第２の層は少なくとも１つのウレタン組成物からなる。これら実施例のいずれにおいても、コアは例えばポリブタジエンを有して良いけれども、当業界で知られているいずれのコア材料もこの発明のゴルフボールに用いて良い。
【００１３】
上記多官能性アジリジン化合物および上記溶剤は約１：１９９から約１：１９の重量％比で混合されて良い。１つの具体的な実施例において、上記多官能性アジリジン化合物および上記溶剤は約１：４９の重量％比で混合されている。
【００１４】
他の実施例において、上記混合物は上記アジリジン化合物を上記混合物の約０．５％から約５％の量だけ有する。さらに他の実施例において、上記混合物は上記アジリジン化合物を上記混合物の約１．０％から約３％の量だけ有する。
【００１５】
１実施例において、上記混合物は上記溶剤を上記混合物の約９９．５％から約９５％の量だけ有する。
【００１６】
１実施例において、上記外側表面は上記束縛層によって官能化される。他方、上記第２の層の平均ＮＣＯ官能性は約１．５から４の範囲であって良い。
【００１７】
上記束縛層は、１実施例において、上記第１の表面の上記外側表面の全体を包囲する。他の実施例において、上記束縛層は上記第１の表面の上記外側表面の一部（上記外側表面の全体より小さい）を包囲する。さらに、上記第１の層および上記第２の層のうちの少なくとも１つは、不透明、透明、および半透明の少なくとも１つである実施例が想定される。
【００１８】
他方、この発明のゴルフボールは、多官能性アジリジン化合物および溶剤の混合物からなる束縛層組成物を提供するステップと；非ウレタン組成物を有し外側表面を具備する第１のゴルフボール層により包囲されるコアを提供するステップと；上記外側表面を上記束縛層組成物に露呈して上記外側表面の少なくとも一部の回りに束縛層を形成するステップと；ウレタン組成物から成る第２ゴルフボール層を上記束縛層の回りに形成するステップとによって形成されて良い。この構成において、上記第１ゴルフボール層および上記第２ゴルフボール層が異なり、または相性が悪い限り、上記第１ゴルフボール層の上記非ウレタン組成物および上記第２ゴルフボール層の上記ウレタン組成物のうちの少なくとも１つを当業界でケーシングおよびカバー層用に知られている代替的なゴルフボール組成物で、交換／代用させる実施例を想定できる。
【００１９】
さらに、この発明は、当該発明のゴルフボールを製造する方法に関し、これは、多官能性アジリジン化合物および溶剤を混合して形成される束縛層組成物を提供するステップと；非ウレタン組成物を有し外側表面を具備する第１のゴルフボール層により包囲されるコアを提供するステップと；上記外側表面の少なくとも一部を上記束縛層組成物に露呈して上記外側表面の少なくとも一部の回りに束縛層を形成するステップと；ウレタン組成物から成る第２ゴルフボール層を上記束縛層の回りに形成するステップとを有する。上記第２ゴルフボール層を上記束縛層の回りに形成する間に、上記束縛層の官能基が上記外側表面の未結合のイソシアネートと反応する。ここで繰り返すと、上記第１ゴルフボール層および上記第２ゴルフボール層が、それらの化学的および／または物理的特性に関するような所定の態様で異なる限り、上記第１ゴルフボール層および上記第２ゴルフボール層のうちの少なくとも１つを他の／代替的な適切な材料から形成されて良い実施例を想定できる。
【００２０】
１実施例において、上記外側表面を上記束縛層組成物に露呈させるステップは、浸漬（ｄｉｐｐｉｎｇ）、ぬらし（ｓｏａｋｉｎｇ）、転がし（ｒｏｌｌｉｎｇ）、まぶし（ｗｉｐｉｎｇ）、噴霧（ｓｐｒａｙｉｎｇ）、コーティング（ｃｏａｔｉｎｇ）、ブラッシング（ｂｒｕｓｈｉｎｇ）、およびちらし（ｄｕｓｔｉｎｇ）からなるグループから選択される少なくとも１つのプロセスを有して良い。さらに、第２ゴルフボール層は、成型（ｍｏｌｄｉｎｇ）、射出成型、およびキャスティングからなるグループから選択された成型プロセスの間に束縛層の回りに形成されて良い。
【詳細な説明】
【００２１】
この発明のゴルフボールは、隣接して異なる層の間の良好な剥離強度および大きな剪断抵抗を有し、これは以下の表Ｉおよび表ＩＩに実証される。この点、表ＩのＥｘ．１のゴルフボールおよび表ＩＩのＥｘ．２のゴルフボールは、ゴルフボールＥｘ．１のカバーが白色顔料であるのに対してゴルフボールＥｘ．２のカバーが透明で、顔料がないことを除いて、同一の構造および調合を有する。ゴルフボールＥｘ．２のカバーは、ゴルフボールＥｘ．２の剥離発生を視覚的に調査しやすいように、透明で無顔料である。その他、ゴルフボールＥｘ．１およびＥｘ．２の双方のカバーは、Ｄｅｓｍｏｄｕｒ  Ｎ  およびＤｅｓｍｏｄｕｒ  Ｎ−３４００；ＰＴＭＥＧ  ２０００；およびＥｔｈａｃｕｒｅ  １００−ＬＣ硬化剤かれ形成された同一のポリウレタン樹脂を組み込んでいる。
【００２２】
他方、ゴルフボールＥｘ．１およびＥｘ．２は、また、外側直径が１．５５０インチで８０−９０の同一圧縮を有する同一のポリブタジエンをベースにしたコア；アイオノマー樹脂ブレンド（５０％のＳｕｒｌｙｎ（商標）７９４０／５０％のＳｕｒｌｙｎ（商標）８９４０）から形成され外側直径が約１．６２インチで厚さが０．０３５インチのケーシング層を有する。Ｓｕｒｌｙｎ（商標）７９４０およびＳｕｒｌｙｎ（商標）８９４０はＤｕｐｏｎｔ社から入手できる。
【００２３】
表１のＣｏｍｐ．Ｅｘ．１およびＣｏｍｐ．Ｅｘ．２の比較例ゴルフボールは、ケーシング層およびカバー層の間のインターフェースまたは境界でのみ、ゴルフボールＥｘ．１と異なる。具体的には、ゴルフボールＥｘ．１は、特異なことに、多官能性アジリジン化合物およびアセトンを重量％非で２：９８の混合物から形成され、樹脂を含まない、束縛層（Ｔｉｅ  ｌａｙｅｒ）ＬＴを含む。使用された他官能性アジリジンはＤＳＭ  Ｃｏａｔｉｎｇ  Ｒｅｓｉｎｓ  ＬＬｃから入手可能なＣＸ−１００である。
【００２４】
束縛層ＬＴは、ゴルフボールＥｘ．１のケーシング層の外側表面全体の回りに、ケーシングされたコアを、第２の層を形成するのに先立って当該混合物中に浸漬して形成された。束縛層ＬＴは、ケーシング層およびカバー層の双方の材料と、それらの間の界面において相互作用した。
【００２５】
他方、ゴルフボールＣｏｍｐ．Ｅｘ．１においては、カバー層がケーシング層を包囲し、カバー層がケーシング層の回りに形成されるときに、これらの層は、その間に何の束縛層も含むことなく直接的に結合する。ゴルフボールＣｏｍｐ．Ｅｘ．２においては、カバー層は、束縛層ではなく、ケーシング層のコロナ処理された外側表面を包囲してこれに接着される。コロナ放電は、当業者には周知であり、典型的には、放電領域内の酸素または他の分子を原子形態に崩し、これらが処理物の表面の分子と結合しやすくする、電気放電を伴う。例えば、ＵＳ特許番号代６，６０９，９８２号、同第５，４６６，４２４号（コロナ放電表面処理方法）、およびＳｔｏｂｂｅ、Ｂｒｕｃｅの「コロナ処理１０１」、Ｌａｂｅｌ  ａｎｄ  Ｎａｒｒｏｗ  Ｗｅｂ  Ｉｎｄｕｓ．、Ｍａｙ−Ｊｕｎｅ、１９９６を参照されたい。それらの内容は参照してここに組み入れる。
【００２６】
このようにして、ゴルフボールＥｘ．１、Ｃｏｍｐ．Ｅｘ．１、および、Ｃｏｍｐ．Ｅｘ．２は、剥離強度について各々レート付けされた。剥離強度は、１つの層の隣接層との接着の量を決定するために以下の物理的な「剥離テスト」（Ｐｅｅｌ  Ｔｅｓｔ）を通じて評価された。具体的には、カバー層から隣接ケーシング層の剥離強度が３つのボールＥｘ．１、Ｃｏｍｐ．Ｅｘ．１、およびＣｏｍｐ．Ｅｘ．２の各々について、「剥離テスト」を実行して、評価がなされた。例えば、約１／２インチの細長い片がゴルフボールの赤道まわりで切り出された。その深さは全体の層を通り抜けて切断してテストするのに充分なものであった。つぎに、当該細長い片に直交して切り込みがなされ、約１／２インチのタブを形成するのに充分な程度に、当該細長い片の一端が剥がし戻された。つぎに、ボールは極によって治具で挟み入れられ、タブは上方を向けられた。つぎに、タブは、ユニバーサルテスト装置の２０ポンド荷重セルに留められる。タブは０．５インチ／分の速度でボールから引き離され、外側層を下側層から引き離すのに必要な力が記録される。
【００２７】
下の表Ｉに示すように、ゴルフボールＥｘ．１は３３．４ポンド／インチの良好な剥離強度を有し、これは、好ましいことに、ゴルフボールＣｏｍｐ．Ｅｘ．１（剥離強度が５ポンド／インチ）およびゴルフボールＣｏｍｐ．Ｅｘ．２（剥離強度が２０．６ポンド／インチ）二較べて極めて大きい。すなわち、ゴルフボールＥｘ．１の剥離強度は、ゴルフボールＣｏｍｐ．Ｅｘ．２の剥離強度に較べて約８６％だけ大きいことがわかり、ゴルフボールＣｏｍｐ．Ｅｘ．２の剥離強度に較べて約３８％だけ大きいことがわかった。すなわち、コロナ表面処理はまったく処理を行わないものに較べて接着を向上させたけれども、束縛層ＬＴの２部混合物は、ケーシング層およびカバー層の間の界面／境界における接着強度をコロナ処理に較べて顕著に改善させた。
【表１】
2016127911.tif 000002
【００２８】
次に、以下の表ＩＩを参照する。ゴルフボールＥｘ．２およびゴルフボールＣｏｍｐ．Ｅｘ．３は、ゴルフボールＥｘ．２が束縛層ＬＴを組み込み、他方、ゴルフボールＣｏｍｐ．Ｅｘ．３では、ゴルフボールがケーシング層のコロナ処理された外側表面を包囲してこれと接着させられる点を除き、同一である。ゴルフボールＥｘ．２およびＣｏｍｐ．Ｅｘ．３は積層剥離不具合の回数に関してレート付けされた。積層剥離不具合は白濁外観としてしばしばゴルフボール外側表面に視覚的に現れ、これはゴルフボールがクラブフェースで打撃されたときに外側表面および下側層の間に形成される空気ポケットに起因する。上述のとおり、透明な顔料なしのカバーはこの視覚的な観察を支援する。第１に、３６個のゴルフボールＥｘ．２および３６個のゴルフボールＣｏｍｐ．Ｅｘ．３が水中に７日間浸された。以下の条件で、７２個のゴルフボールの各々は、水から取り出され、空気砲から約１３５フィート／秒で溝付きプレートに水平から約３５℃の角度で打ち出された。７２個のゴルフボールのすべてについて、その後、カバーのケーシング層からどのような剥離も検査された。
【００２９】
表ＩＩは、３６個のゴルフボールＥｘ．２のいずれも視覚的に不具合がないことを明らかにする。他方、３６子のゴルフボールＣｏｍｐ．Ｅｘ．３のうちの１５個、すなわち約４１％について視覚的に不具合があった。
【表２】
2016127911.tif 000003
【００３０】
したがって、この発明のゴルフボールは、他官能性アジリジン化合物および溶剤の２部混合物からなる、樹脂を含まない束縛層を、隣接して異なる、および／または相性が悪い複数の層の間に組み込むことものであり、これが卓越した接着強度をこれら２つの境界／界面において提供し、ゴルフボールの耐久性が卓越したものになることは明らかである。
【００３１】
先の例は説明のみを目的としたものであり、どのような態様でもこの発明を限定するものではないことに留意されたい。
【００３２】
例えば、多官能性アジリジンおよび溶剤が約１：１９９から約１：１９；または約１：４９から約１：２４；または約１：９９：約１：２４；または約１：２４から約１：１９；または約１：１９９から約１：４９の重量％の比で混合されて良い、実施例も想定できる。
【００３３】
さらに、ゴルフボールＥｘ．１おおびＥｘ．２の束縛層ＬＴは、それぞれ、相対重量％が２および９８の多官能性アジリジンおよび溶剤の混合物を含むけれども、他の実施例において、混合物は、アジリジン化合物および溶剤を、それぞれ、約１％から約４％、および約９９％から約９６％の相対量で有して良い。さらに他の実施例では、混合物は、アジリジン化合物および溶剤を、それぞれ、約２％から約３％、および約９８％から約９７％の相対量で有して良い。
【００３４】
さらに、束縛層は第１の層の外側表面全体に塗布されそれを包囲してよいし、またはその一部にのみ設けられても良い。例えば、１実施例において、束縛層は第１の層の外側表面の約５０％から約９０％の上に塗布されて良い。他の実施例において、束縛層は第１の層の外側表面の１００％より少ない部分に塗布されて良い。
【００３５】
多数の方法または手順が、隣接して異なり／相性が悪いゴルフボール層の間の束縛層を実現し／形成するために、当業界において知られている。この発明のゴルフボールにおいて、束縛層混合物は、例えば、第１の層すなわち最も内側の層の組成物に、浸漬、ぬらし、転がし、擦り、噴霧、コーティング、ブラッシング、まき散らし、その他の処理、または、露呈させて、実現され、その後、第２の層すなわち最も外側の層を第１の層の回りに隣接させて形成する。
【００３６】
有利なことに、この発明のゴルフボールおよび／または方法において、束縛層混合物は、第１の僧自体を形成する成型プロセスの期間を含み、第１の層の回りに第２の層を形成するときを含み、その時点までの任意のタイミングで、第１の層の回りに、塗布され、または他の方法により設けられて良い。もちろん、混合物が、第１の層の回りに形成されるのに先立つ、任意のタイミングで、第２の層の内側表面に形成される実施例、例えば、第２の層が成型される部分である実施例も想定される。
【００３７】
異なる実施例において、ゴルフボールは、コア；当該コアを包囲する第１の層；第１の層の外側表面の少なくとも一部を包囲し、多官能性アジリジン化合物、溶剤、および溶剤耐性の尿素、１または複数のイソシアネート、酸コポリマー溶液、および／または高酸組成物のうちの少なくとも１つとの混合物からなり、第１の層と異なり、かつ／または相性が悪い第２の層により包囲される束縛層を有して良い。代替的な実施例において、束縛層は、多官能性アジリジン化合物；溶剤；および（ｉ）１または複数のイソシアネート；（ｉｉ）酸コポリマー溶液；および（ｉｉｉ）高酸組成物の１つの混合物を有する。さらなる実施例において、束縛層は、多官能性アジリジン化合物；溶剤；および（ｉ）１または複数のイソシアネート；（ｉｉ）酸コポリマー溶液；および（ｉｉｉ）高酸組成物のうちの２つの混合物を有する。これらの実施例の各々において、束縛層は第１の層の外側表面の全体に塗布されて良く、または他の実施例において第１の層の外側表面の一部のみに塗布されて良い。
【００３８】
さらなる実施例において、束縛層は、酸コポリマーおよび溶剤の混合物から成って良い。１つのこのような実施例において、溶剤は例えばＴＨＦを有して良い。
【００３９】
束縛層を組み込んだこの発明のゴルフボールは、束縛層が、異なる組成物から形成され、または相性が悪く一緒に結合しがたい、２つの隣接する層の間に位置づけられる限り、その他の任意の構造を有して良い。１実施例において、この発明のゴルフボールは、ゴム含有コアを有し、ベースゴムは、ポリブタジエンゴム、ポリイソプレンゴム、天然ゴム、エチレン−プロピレンゴム、エチレン−プロピレンジエンゴム、スチレン−ブタジエンゴム、およびこれらの２以上の組合せから選択されて良い。好ましいゴムはポリブタジエンゴムである。他の好ましいベースゴムは、オプションとして、ポリイソプレンゴム、天然ゴム、エチレンプロピレンゴム、エチレンプロピレンジエンゴム、スチレン−ブタジエンゴム、ポリスチレンエラストマー、ポリエチレンエラストマー、ポリウレタンエラストマー、ポリ尿素エラストマー、メタローセン触媒エラストマー、およびプラストマーを混合したポリブタジエンである。
【００４０】
適切な硬化プロセスは、例えば、過酸化物硬化、硫黄硬化、照射、およびこれらの組み合わせを含む。１実施例において、ベースゴムは酸化物硬化される。遊離基開始剤は、例えば、ジクミルペルオキシド；ｎ−ブチル−１４，４−ジ（ｔ−ブチルペルオキシ）バレレート；１，１−ジ（ｔ−ブチルペルオキシ）３，３，５−トリメチルシクロヘキサン；２，５−ジメチル−２，５−ジ（ｔ−ブチルペルオキシ）ヘキサン；ジ−ｔ−ブチルペルオキシド；ジ−ｔ−アミルペルオキシド；ｔ−ブチルペルオキシド：ｔ−ブチルクミルペルオキシド；２，５−ジメチル−２，５−ジ（ｔ−ブチルペルオキシ）ヘキサン−３；ジ（２−ｔ−ブチル−ペルオキシイソプロピル）ベンゼン；ジラウロイルペルオキシド；ジベンゾイルペルオキシド；ｔ−ブチルヒドロペルオキシド；およびこれらの組み合わせを含む。過酸化物遊離基開始剤は一般的にはゴム組成物中に、ベースゴム１００重量部に対して、０．０５から１５重量部の範囲内の量で、好ましくは０．１から１０重量部の範囲で、より好ましくは０．２５から６重量部の範囲で存在する。架橋剤は、組成物中のポリマー鎖の少なくとも一部を架橋するのに用いられる。適切な架橋剤は、例えば、３から８個の炭素原子を具備する不飽和カルボン酸の金属塩；不飽和ビニル化合物および多官能性モノマー（例えばトリメチロールプロパントリメタクリレート）；フェニレンビスマレイミド；およびこれらの組み合わせを含む。とりわけ適切な金属塩は、例えば、アクリレート、ジアクリレート、メタクリレート、およびジメタクリレートであり、ここで、金属はマグネシウム、カルシウム、亜鉛、アルミニウム」、リチウム、およびニッケルである。具体的な実施例において、架橋剤は、アクリレート、ジアクリレート、メタクリレート、およびジメタクリレートの亜鉛塩から選択される。架橋剤が亜鉛ジアクリレートおよび／または亜鉛ジメタクリレートであるとき、架橋剤は典型的にはゴム組成物中に、ベースゴム１００重量部に対して１から６０重量部、好ましくは５から５０重量部、さらに好ましくは１０から４０重量部の範囲内の量だけ含まれる。
【００４１】
好ましい実施例において、コアのゴム組成物に使用され、中間層および／またはカバー層のエポキシ組成物に使用される架橋剤は、亜鉛ジアクリレート（「ＺＤＡ」）である。ＺＤＡ硬化剤をゴム組成物中に付加すると、コアが硬くなりボールの弾力性およびＣＯＲを向上させる。同一のＺＤＡ硬化剤をエポキシ組成物に添加すると中間層およびカバー層がより硬くなりより堅固になる。この結果、ボールの全体の耐久性、堅牢性、および衝突強度が改善される。
【００４２】
促進剤を伴う、硫黄および硫黄ベースの硬化剤は、ベースゴムを架橋するために過酸化物硬化物と組み合わせて、またはこれに代えて使用できる。遊離基を生成できる高エネルギー照射源もベースゴムを架橋させるのに使用して良い。そのような照射源の適切な例は、例えば、電子ビーム、紫外線照射、ガンマ照射、Ｘ−線照射、赤外線照射、熱、およびこれらの組み合わせを含む。
【００４３】
ゴム組成物は、「ソフト・ファースト」剤、例えば、ハロゲン化有機硫黄、有機ジスルフィド、または無機ジスルフィド化合物を含んで良い。とりわけ適切なハロゲン化有機硫黄化合物は、これに限定されないが、ハロゲン化チオフェノールを含む。好ましい有機硫黄化合物は、これに限定されないが、ペンタクロロチオフェノール（「ＰＣＴＰ」）およびＰＣＴＰの塩を含み。ＰＣＴＰの好ましい塩はＺｎＰＣＴＰである。適切なＰＣＴＰはＳｔｒｕｋｔｏｌ  Ｃｏｍｐａｎｙ（オハイオ州ストロウ）によって商標Ａ９５として販売されている。ＺｎＰＣＴＰはＥｃｈｉｎａＣｈｅｍ（カリフォルニア州サンフランシスコ）から商業的に入手できる。これら化合物はポリブタジエン中のいくつかのシス−１，４結合をトランス−１，４結合に変換するシス−トランス変換触媒としても機能して良い。過酸化物遊離基開始剤は、一般的には、ゴム組成物中に０．０５から１０部、好ましくは０．１から５部の範囲内の量で存在する。促進剤（例えば、テトラメチルチウラム）、処理助剤、処理オイル、染料および顔料、湿潤剤、表面活性剤、軟化剤、その他、当業界で知られている他の添加物のような他の成分が組成物中に添加されて良い。全般的には、フィラーおよび他の添加物がゴム組成物中にベースゴムの１００重量部に対して１から７０重量部の範囲内の量だけ存在する。コアは慣用的な手法でゴム組成物を混合して形成することにより形成されて良い。もちろん、外側層がそのようなゴムベースの組成物を有する実施例も想定できる。
【００４４】
コア、中間／ケーシング層、およびカバー層は、アイオノマー材料から形成されて良く、このアイオノマー材料はアイオノマーポリマー、好ましくは高度に中和されたアイオノマー（ＨＮＰ）を含む。他の実施例において、ゴルフボールの中間層がＨＮＰ材料、またはＨＮＰ材料のブレンドから形成される。ＨＮＰ、典型的にはエチレンベースのアイオノマーの酸部分は、好ましくは約７０％を超えて、より好ましくは約９０％を超えて、最も好ましくは少なくとも約１００％だけ中和される。ＨＮＰは第２のポリマー成分とブレンドされても良く、第２のポリマーが酸基を含む場合にはこれも中和されても良い。第２のポリマーは部分的にまたは十分に中和されて良く、好ましくはアイオノマー性のコポリマー、ターポリマー、アイオノマー先駆体、熱可塑性材用、ポリアミド、ポリカーボネート、ポリエステル、ポリウレタン、ポリ尿素、熱可塑性エラストマー、ポリブタジエンゴム、バラタ、メタローセン触媒ポリマー（グラフト化または非グラフト化）、単一サイトポリマー、高結晶性酸ポリマー、カチオンアイオノマー、その他を有する。ＨＮＰポリマーは典型的には約２０から約８０ショアＤの間の材料硬度を有し、約３０００ｐｓｉから約２０００００ｐｓｉの間の曲げ弾性率を有する。
【００４５】
適切なアイオノマーの非制約的な例は、部分的に中和されたアイオノマー、２またはそれ以上の部分的に中和されたアイオノマーのブレンド、高度に中和されたアイオノマー、２またはそれ以上の高度に中和されたアイオノマーのブレンド、並びに、１またはそれ以上の部分的に中和されたアイオノマーおよび１またはそれ以上の高度に中和されたアイオノマーのブレンドを含む。アイオノマーを準備する方法は周知であり、例えば、米国特許第３，２６４，２７２号に開示されており、その内容は参照してここに組み入れる。
【００４６】
任意のゴルフボール部品、すなわち、コア、中間層、カバー、その他は、具体的な所望のゴルフボール特性を実現するために当業界で知られている以下の組成物のいずれから形成されても良く、またはいずれかを有し、または含み、ブレンドされ、その他、結合または混合されても良い。
（１）ポリウレタン、例えば、ポリオールまたはポリアミンおよびジイソシアネートまたはポリイソシアネートおよび、／またはそれらのプレポリマーから準備されたもの、ならびに、米国特許第５，３３，４６７３号、同第６，５０６，８５１号に開示されているもの。
（２）ポリ尿素、例えば、米国特許第５，４８４，８７０号および同第６，８３５，７９４号に開示されているもの。
（３）ウレタンまたは尿素セグメントを含む、ポリウレタン−尿素ハイブリッド、ブレンドまたはコポリマー。
【００４７】
適切なポリウレタン組成物は、少なくとも１つのポリイソシアネートと少なくとも１つの硬化剤との反応生成物を含む。硬化剤は、例えば、１または複数のポリアミン、１または複数のポリオールを含んでよい。ポリイソシアネートは１または複数のポリオールと組み合わせてプレポリマーを形成しても良い。これは、上述の少なくとも１つの硬化剤と組み合わされる。このように、ここで説明されるポリオールは、ポリウレタン材料の１または双方の要素として適切である。すなわち、プレポリマーおよび硬化剤の一部として使用して好適である。適切なポリウレタンは米国特許第７，３３１，８７８号明細書に説明されており、その内容は参照してここに組み入れる。
【００４８】
所望の競技特性またはフィーリングを目指して達成するために組み入れて調整するのに適するであろう、さらに他の材料の例は、可塑化熱可塑性材料、ポリアルケナマー組成物、可塑剤を含有するポリエステルをベースにした熱可塑性エラストマー、透明または可塑化ポリアミド、チオール−エン組成物、ポリアミドおよび無水物改質ポリオレフィン、有機酸改質ポリマー、その他を含む。
【００４９】
他方、各ゴルフボール部品の寸法、例えば、コアの直径、中間層、カバー層、およびコーティング層のそれぞれの厚さは、所望の競技特性またはフィーリングを目指して達成するために、当業界で知られているように、選択され、調整されて良い。例えば、コアの直径は約１．４７インチから約１．６２インチであって良く；中間／ケーシング層の厚さは約０．０２５インチから約０．０５７インチであって良く；組み合わされたコア、中間／ケーシング層の直径は約１．５７から約１．６５インチで良く；カバーの厚さは約０．０１５インチから約０．０５５インチであって良く、任意のコーティング層の組み合わされた厚さは約０．１μｍから約１００μｍ、または約２μｍから約５０μｍ、または約２μｍから約３０μｍであって良い。他方、各コーティング層の厚さは、例えば、約０．１μｍから約５０μｍ、または約０．１μｍから約２５μｍ、または約１μｍから約１４μｍ、または約２μｍから約９μｍであって良い。
【００５０】
ここで使用されるように「表示」は、ゴルフボールのディンプル付けされた表面に付加できる、任意のシンボル、文字、文字のグループ、デザイン、その他を意味すると考えられる。
【００５１】
いずれの既知のディンプルパターンは任意の形状および寸法のディンプルを任意数伴って良い。例えば、ディンプル数は２５２から４５６であり、または、３３０から３９２であり、ディンプルは任意の幅、深さ、およびエッジ角度を伴って良い。パターンの分離線構造は、直線でも、互い違いの波状の分離線（ＳＷＰＬ：Ｓｔａｇｇｅｒｅｄ  Ｗａｖｅ  Ｐａｒｔｉｎｇ  Ｌｉｎｅ）でもよい。
【００５２】
これら実施例のいずれにおいても、単一層コアを２またはそれ以上の層からなるコアに置き換えてよい。ただし、少なくとも１つのコア層が硬度勾配を伴う。
【００５３】
作業例における他の事柄、または、とくに明言しなくとも、すべての数値範囲、量、値、百分率、例えば材料の量についてのこれら、および明細書中の他のものは、たとえその値、量または範囲に関連して用語「約」が表示されていなくとも、「約」がその前に配置されているように読むことができる。したがって、そうでないと示されていない限り、明細書および特許請求の範囲に表される数のパラメータは近似的であり、これは、この発明により得られることが企図される所望の特性に応じて変化する。最低限でも、もちろん均等論の適用を制約するものではないが、各数のパラメータは記録されている有効数字の数や通常の丸め処理に照らして解釈されるべきである。
【００５４】
この発明の広範な範囲を示す数的範囲およびパラメータは近似的であるけれども、具体例において示された数値は可能な限り正確に記録した。任意の数値は、それでも、それぞれのテスト計測に見いだされる標準偏差に必然的に起因する誤差を含む。さらに、種々のスコープの数値範囲が示される場合には、例示された値を含めた値の任意の組み合わせが利用できると理解されたい。
【００５５】
この発明のゴルフボールは具体的な手段および材料を参照して説明されたけれども、この発明は開示された詳細に限定されず特許請求の範囲内のすべての均等物に及ぶことに留意されたい。
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
２つの隣接し異なる層の間の接着が改良されたゴルフボールにおいて、
コアと、
上記コアを包囲する第１の層と、上記第１の層の外側表面の少なくとも一部を包囲し、多官能性アジリジン化合物および溶剤の混合物からなる束縛層と、
上記第１の層と異なり、かつ上記束縛層の回りに形成される第２の層とを有することを特徴とするゴルフボール。
【請求項２】
上記溶剤は、非プロトン性の溶剤であり、アセトン、テトラヒドロフラン（ＴＨＦ）、メチルエチルケトン（ＭＥＫ）、およびメチルイソブチルケトンのうちの少なくとも１つを有する請求項１記載のゴルフボール。
【請求項３】
上記溶剤は水である請求項１記載のゴルフボール。
【請求項４】
上記第１の層は、非ウレタン組成物を有し、上記第２の層は少なくとも１つのウレタン組成物からなる請求項１記載のゴルフボール。
【請求項５】
上記第１の層は、非ウレタン組成物からなり、上記第２の層はウレタン組成物を有する請求項１記載のゴルフボール。
【請求項６】
上記第１の層は、非ウレタン組成物からなり、上記第２の層は少なくとも１つのウレタン組成物からなる請求項１記載のゴルフボール。
【請求項７】
上記非ウレタン組成物はアイオノマーを有する請求項６記載のゴルフボール。
【請求項８】
上記第２の層の平均ＮＣＯ官能性は１．５から４の範囲である請求項６記載のゴルフボール。
【請求項９】
上記多官能性アジリジン化合物および上記溶剤は１：１９９から１：１９の重量％比で混合されている請求項１記載のゴルフボール。
【請求項１０】
上記多官能性アジリジン化合物および上記溶剤は１：４９の重量％比で混合されている請求項１記載のゴルフボール。
【請求項１１】
上記混合物は上記アジリジン化合物を上記混合物の０．５％から５％の量だけ有する請求項１記載のゴルフボール。
【請求項１２】
上記混合物は上記アジリジン化合物を上記混合物の１．０％から３％の量だけ有する請求項１記載のゴルフボール。
【請求項１３】
上記外側表面は上記束縛層によって官能化される請求項１記載のゴルフボール。
【請求項１４】
上記束縛層は上記第１の表面の上記外側表面の全体を包囲する請求項１記載のゴルフボール。
【請求項１５】
上記束縛層は上記第１の表面の上記外側表面の一部を包囲する請求項１記載のゴルフボール。
【請求項１６】
上記第１の層および上記第２の層のうちの少なくとも１つは、不透明、透明、および半透明の少なくとも１つである請求項１記載のゴルフボール。
【請求項１７】
上記コアはポリブタジエンを有する請求項１記載のゴルフボール。
【外国語明細書】
2016127911.tif 000004
2016127911.tif 000005
2016127911.tif 000006
2016127911.tif 000007
2016127911.tif 000008
2016127911.tif 000009
2016127911.tif 000010
2016127911.tif 000011
2016127911.tif 000012
2016127911.tif 000013
2016127911.tif 000014
2016127911.tif 000015
2016127911.tif 000016
2016127911.tif 000017
Ｃｌａｉｍｓ
2016127911.tif 000018
2016127911.tif 000019
１．Ａｂｓｔｒａｃｔ
2016127911.tif 000020
２．Ｒｅｐｒｅｓｅｎｔａｔｉｖｅ  Ｄｒａｗｉｎｇ
Ｎｏｎｅ